(57)【要約】【課題】寸法精度、高温剛性、耐疲労特性、耐トラッキング性および表面外観に優れる成形品を得ることのできるポリアミド樹脂組成物を提供すること。【解決手段】（ａ）ポリアミド樹脂１００重量部に対して、（ｂ）水酸基含有分岐状化合物０．１〜１０重量部ならびに（ｃ）銅化合物およびカリウム化合物を含む金属化合物を配合してなるポリアミド樹脂組成物であって、前記（ｂ）水酸基含有分岐状化合物が、分子量に対する１分子あたりの水酸基数の比（水酸基数／分子量）が０．０１７〜０．０３１個・ｍｏｌ／ｇであり、全炭素数に対する３級以上の炭素数および３級以上の窒素数の合計の比が０．１〜０．３であり、かつ原子吸光分光法で決定される組成物中の銅含有量が２５〜２００ｐｐｍであり、組成物中のカリウム含有量に対する銅含有量の比Ｃｕ／Ｋが０．２１〜０．４３であるポリアミド樹脂組成物。【選択図】なし【特許請求の範囲】
【請求項１】
（ａ）ポリアミド樹脂１００重量部に対して、（ｂ）水酸基含有分岐状化合物０．１〜１０重量部ならびに（ｃ）銅化合物およびカリウム化合物を含む金属化合物を配合してなるポリアミド樹脂組成物であって、前記（ｂ）水酸基含有分岐状化合物が、分子量に対する１分子あたりの水酸基数の比（水酸基数／分子量）が０．０１７〜０．０３１個・ｍｏｌ／ｇであり、全炭素数に対する３級以上の炭素数および３級以上の窒素数の合計の比が０．１〜０．３であり、かつ原子吸光分光法で決定される組成物中の銅含有量が２５〜２００ｐｐｍであり、組成物中のカリウム含有量に対する銅含有量の比Ｃｕ／Ｋが０．２１〜０．４３であるポリアミド樹脂組成物。
【請求項２】
前記（ａ）ポリアミド樹脂の融点が２５０〜３３０℃である請求項１記載のポリアミド樹脂組成物。
【請求項３】
前記（ａ）ポリアミド樹脂１００重量部に対して、（ｄ）充填材１〜１００重量部をさらに含有してなる請求項１〜２のいずれかに記載のポリアミド樹脂組成物。
【請求項４】
少なくとも前記（ａ）ポリアミド樹脂、（ｂ）水酸基含有分岐状化合物ならびに（ｃ）銅化合物およびカリウム化合物を含む金属化合物を、スクリュー長さＬ、スクリュー直径Ｄに対してＬ／Ｄ＞３０である二軸押出機を使用して溶融混練するポリアミド樹脂組成物の製造方法であって、少なくとも（ａ）ポリアミド樹脂ならびに（ｃ）銅化合物およびカリウム化合物を含む金属化合物を、スクリューセグメントの上流側の端部から二軸押出機に供給し、次いで（ｂ）水酸基含有分岐状化合物をスクリュー長さの１／２より下流側から二軸押出機に供給して溶融混練する請求項１〜３のいずれかに記載のポリアミド樹脂組成物の製造方法。
【請求項５】
少なくとも前記（ａ）ポリアミド樹脂、（ｂ）水酸基含有分岐状化合物ならびに（ｃ）銅化合物およびカリウム化合物を含む金属化合物を、複数のニーディングゾーンおよび複数のフルフライトゾーンを有する二軸押出機を使用して溶融混練するポリアミド樹脂組成物の製造方法であって、複数ヶ所のニーディングゾーンの樹脂圧力のうち、最大となる樹脂圧力Ｐｋｍａｘ（ＭＰａ）、複数ヶ所のフルフライトゾーンの樹脂圧力のうち、最小となる樹脂圧力Ｐｆｍｉｎ（ＭＰａ）を、
Ｐｋｍａｘ≧Ｐｆｍｉｎ＋０．３
とする請求項１〜３のいずれかに記載のポリアミド樹脂組成物の製造方法。
【請求項６】
請求項１〜３のいずれかに記載のポリアミド樹脂組成物を成形してなる成形品。
【請求項７】
ＩＥＣ６０１１２に従って求められる比較トラッキング指数ＣＴＩ値が厚さ３ｍｍにおいて５００Ｖ以上である請求項６記載の成形品。
【発明の詳細な説明】
【技術分野】
【０００１】
本発明は、ポリアミド樹脂に、水酸基を有する分岐状化合物および金属化合物を配合してなるポリアミド樹脂組成物、その製造方法、およびそれを成形してなる成形品に関するものである。
【背景技術】
【０００２】
ポリアミド樹脂は、優れた機械特性、耐熱性、耐薬品性を有するため、自動車や電気・電子部品用途へ好ましく用いられている。例えば、エンジンカバー等の自動車エンジン周辺部品や、コネクター、ブレーカー等の電気・電子部品などに好適に使用される。しかし近年、成形品の小型化、薄肉化に対する需要の高まりから、これらの部品に対して、より高い流動性、寸法精度、高温剛性および耐トラッキング性が要求されている。また、耐熱老化性や耐疲労特性などの長期安定性が要求されている。
【０００３】
ポリアミド樹脂組成物の流動性を改良する手法として、例えば、ポリアミド樹脂と融点が１５０℃〜２８０℃である多価アルコールからなるポリアミド樹脂組成物が提案されている（例えば、特許文献１参照）。また、耐熱老化特性を改良する手法として、例えば、ポリアミド樹脂、２０００未満の数平均分子量を有する多価アルコール、銅安定剤などの補助安定剤やポリマー強化材を含むポリアミド樹脂組成物が提案されている（例えば、特許文献２〜３参照）。
【先行技術文献】
【特許文献】
【０００４】
【特許文献１】特開２０００−３４５０３１号公報
【特許文献２】特表２０１１−５２９９８７号公報
【特許文献３】特表２０１１−５２９９９１号公報
【発明の概要】
【発明が解決しようとする課題】
【０００５】
しかしながら、前記特許文献１〜３に記載されたポリアミド樹脂組成物から得られる成形品は、寸法精度、高温剛性、耐疲労特性、耐トラッキング性に劣る課題があった。また、多価アルコールの成形品表層へのブリードアウトや、銅イオンの遊離による着色といった表面外観上の課題があった。本発明は、これら従来技術の課題に鑑み、寸法精度、高温剛性、耐疲労特性、耐トラッキング性および表面外観に優れる成形品を得ることのできるポリアミド樹脂組成物を提供することを課題とする。
【課題を解決するための手段】
【０００６】
本発明は、かかる課題を解決するために鋭意検討した結果、特定構造の水酸基を有する分岐状化合物と金属化合物を特定量含むポリアミド樹脂組成物により、上記課題を解決できることを見出し、本発明を完成した。すなわち本発明は、
（１）（ａ）ポリアミド樹脂１００重量部に対して、（ｂ）水酸基含有分岐状化合物０．１〜１０重量部ならびに（ｃ）銅化合物およびカリウム化合物を含む金属化合物を配合してなるポリアミド樹脂組成物であって、前記（ｂ）水酸基含有分岐状化合物が、分子量に対する１分子あたりの水酸基数の比（水酸基数／分子量）が０．０１７〜０．０３１個・ｍｏｌ／ｇであり、全炭素数に対する３級以上の炭素数および３級以上の窒素数の合計の比が０．１〜０．３であり、かつ原子吸光分光法で決定される組成物中の銅含有量が２５〜２００ｐｐｍであり、組成物中のカリウム含有量に対する銅含有量の比Ｃｕ／Ｋが０．２１〜０．４３であるポリアミド樹脂組成物、
（２）前記（ａ）ポリアミド樹脂の融点が２５０〜３３０℃である（１）記載のポリアミド樹脂組成物、
（３）前記（ａ）ポリアミド樹脂１００重量部に対して、（ｄ）充填材１〜１００重量部をさらに含有してなる（１）〜（２）のいずれかに記載のポリアミド樹脂組成物、
（４）少なくとも前記（ａ）ポリアミド樹脂、（ｂ）水酸基含有分岐状化合物ならびに（ｃ）銅化合物およびカリウム化合物を含む金属化合物を、スクリュー長さＬ、スクリュー直径Ｄに対してＬ／Ｄ＞３０である二軸押出機を使用して溶融混練するポリアミド樹脂組成物の製造方法であって、少なくとも（ａ）ポリアミド樹脂ならびに（ｃ）銅化合物およびカリウム化合物を含む金属化合物を、スクリューセグメントの上流側の端部から二軸押出機に供給し、次いで（ｂ）水酸基含有分岐状化合物をスクリュー長さの１／２より下流側から二軸押出機に供給して溶融混練する（１）〜（３）のいずれかに記載のポリアミド樹脂組成物の製造方法、
（５）少なくとも前記（ａ）ポリアミド樹脂、（ｂ）水酸基含有分岐状化合物ならびに（ｃ）銅化合物およびカリウム化合物を含む金属化合物を、複数のニーディングゾーンおよび複数のフルフライトゾーンを有する二軸押出機を使用して溶融混練するポリアミド樹脂組成物の製造方法であって、複数ヶ所のニーディングゾーンの樹脂圧力のうち、最大となる樹脂圧力Ｐｋｍａｘ（ＭＰａ）、複数ヶ所のフルフライトゾーンの樹脂圧力のうち、最小となる樹脂圧力Ｐｆｍｉｎ（ＭＰａ）を、
Ｐｋｍａｘ≧Ｐｆｍｉｎ＋０．３
とする（１）〜（３）いずれかに記載のポリアミド樹脂組成物の製造方法、
（６）（１）〜（３）のいずれかに記載のポリアミド樹脂組成物を成形してなる成形品、
（７）ＩＥＣ６０１１２に従って求められる比較トラッキング指数ＣＴＩ値が厚さ３ｍｍにおいて５００Ｖ以上である（６）記載の成形品、
である。
【発明の効果】
【０００７】
本発明のポリアミド樹脂組成物によれば、寸法精度、高温剛性、耐疲労特性、耐トラッキング性および表面外観に優れた成形品を提供することができる。
【発明を実施するための形態】
【０００８】
以下、本発明を詳細に説明する。本発明のポリアミド樹脂組成物は、（ａ）ポリアミド樹脂、特定の（ｂ）水酸基含有分岐状化合物ならびに（ｃ）銅化合物およびカリウム化合物を含む金属化合物（以下、金属化合物という。）を配合してなる。
【０００９】
本発明のポリアミド樹脂組成物において、（ａ）ポリアミド樹脂は、後述する（ｃ）金属化合物に含まれる銅化合物がアミド基に配位結合すると考えられ、銅化合物との相溶性に優れる。本発明で用いられる（ａ）ポリアミド樹脂とは、アミノ酸、ラクタムあるいはジアミンとジカルボン酸の残基を主たる構成成分とするポリアミドである。その原料の代表例としては、６−アミノカプロン酸、１１−アミノウンデカン酸、１２−アミノドデカン酸、パラアミノメチル安息香酸などのアミノ酸、ε−カプロラクタム、ω−ラウロラクタムなどのラクタム、テトラメチレンジアミン、ペンタメチレンジアミン、ヘキサメチレンジアミン、２−メチルペンタメチレンジアミン、ノナメチレンジアミン、デカメチレンジアミン、ウンデカメチレンジアミン、ドデカメチレンジアミン、２，２，４−／２，４，４−トリメチルヘキサメチレンジアミン、５−メチルノナメチレンジアミンなどの脂肪族ジアミン、メタキシリレンジアミン、パラキシリレンジアミンなどの芳香族ジアミン、１，３−ビス（アミノメチル）シクロヘキサン、１，４−ビス（アミノメチル）シクロヘキサン、１−アミノ−３−アミノメチル−３，５，５−トリメチルシクロヘキサン、ビス（４−アミノシクロヘキシル）メタン、ビス（３−メチル−４−アミノシクロヘキシル）メタン、２，２−ビス（４−アミノシクロヘキシル）プロパン、ビス（アミノプロピル）ピペラジン、アミノエチルピペラジンなどの脂環族ジアミン、アジピン酸、スベリン酸、アゼライン酸、セバシン酸、ドデカン二酸などの脂肪族ジカルボン酸、テレフタル酸、イソフタル酸、２−クロロテレフタル酸、２−メチルテレフタル酸、５−メチルイソフタル酸、５−ナトリウムスルホイソフタル酸、２，６−ナフタレンジカルボン酸、ヘキサヒドロテレフタル酸、ヘキサヒドロイソフタル酸などの芳香族ジカルボン酸、１，４−シクロヘキサンジカルボン酸、１，３−シクロヘキサンジカルボン酸、１，２−シクロヘキサンジカルボン酸、１，３−シクロペンタンジカルボン酸などの脂環族ジカルボン酸などが挙げられる。本発明においては、これらの原料から誘導されるポリアミドホモポリマーまたはコポリマーを２種以上配合してもよい。
【００１０】
ポリアミド樹脂の具体的な例としては、ポリカプロアミド（ナイロン６）、ポリヘキサメチレンアジパミド（ナイロン６６）、ポリテトラメチレンアジパミド（ナイロン４６）、ポリテトラメチレンセバカミド（ナイロン４１０）、ポリペンタメチレンアジパミド（ナイロン５６）、ポリペンタメチレンセバカミド（ナイロン５１０）、ポリヘキサメチレンセバカミド（ナイロン６１０）、ポリヘキサメチレンドデカミド（ナイロン６１２）、ポリデカメチレンアジパミド（ナイロン１０６）、ポリデカメチレンセバカミド（ナイロン１０１０）、ポリデカメチレンドデカミド（ナイロン１０１２）、ポリウンデカンアミド（ナイロン１１）、ポリドデカンアミド（ナイロン１２）、ポリカプロアミド／ポリヘキサメチレンアジパミドコポリマー（ナイロン６／６６）、ポリカプロアミド／ポリヘキサメチレンテレフタルアミドコポリマー（ナイロン６／６Ｔ）、ポリヘキサメチレンアジパミド／ポリヘキサメチレンテレフタルアミドコポリマー（ナイロン６６／６Ｔ）、ポリヘキサメチレンアジパミド／ポリヘキサメチレンイソフタルアミドコポリマー（ナイロン６６／６Ｉ）、ポリヘキサメチレンテレフタルアミド／ポリヘキサメチレンイソフタルアミドコポリマー（ナイロン６Ｔ／６Ｉ）、ポリヘキサメチレンテレフタルアミド／ポリドデカンアミドコポリマー（ナイロン６Ｔ／１２）、ポリヘキサメチレンアジパミド／ポリヘキサメチレンテレフタルアミド／ポリヘキサメチレンイソフタルアミドコポリマー（ナイロン６６／６Ｔ／６Ｉ）、ポリキシリレンアジパミド（ナイロンＸＤ６）、ポリキシリレンセバカミド（ナイロンＸＤ１０）、ポリヘキサメチレンテレフタルアミド／ポリペンタメチレンテレフタルアミドコポリマー（ナイロン６Ｔ／５Ｔ）、ポリヘキサメチレンテレフタルアミド／ポリ−２−メチルペンタメチレンテレフタルアミドコポリマー（ナイロン６Ｔ／Ｍ５Ｔ）、ポリペンタメチレンテレフタルアミド／ポリデカメチレンテレフタルアミドコポリマー（ナイロン５Ｔ／１０Ｔ）、ポリノナメチレンテレフタルアミド（ナイロン９Ｔ）、ポリデカメチレンテレフタルアミド（ナイロン１０Ｔ）、ポリドデカメチレンテレフタルアミド（ナイロン１２Ｔ）およびこれらの混合物や共重合体などが挙げられる。ここで、「／」は共重合体を示し、以下同じである。
【００１１】
とりわけ好ましいポリアミド樹脂は、２５０℃〜３３０℃の融点を有する、耐熱性や強度に優れたポリアミド樹脂である。２５０℃以上の融点を有するポリアミド樹脂を用いることにより、高温剛性、耐疲労特性を向上させることができる。一方、３３０℃以下の融点を有するポリアミド樹脂を用いることにより、樹脂組成物製造時にポリアミド樹脂の分解を抑制することができ、樹脂組成物から得られる成形品の寸法精度、高温剛性、耐疲労特性、耐トラッキング性を向上させることができる。ここで、本発明におけるポリアミド樹脂の融点は、示差走査熱量計を用いて、不活性ガス雰囲気下、ポリアミド樹脂を、溶融状態から２０℃／分の降温速度で３０℃まで降温した後、２０℃／分の昇温速度で融点＋４０℃まで昇温した場合に現れる吸熱ピークの温度と定義する。ただし、吸熱ピークが２つ以上検出される場合には、ピーク強度の最も大きい吸熱ピークの温度を融点とする。
【００１２】
２５０℃〜３３０℃の融点を有するポリアミド樹脂としては、例えば、ナイロン６６、ナイロン４６、ナイロン４１０、ナイロン５６、ナイロン６Ｔ／６６コポリマー、ナイロン６Ｔ／６Ｉコポリマー、ナイロン６Ｔ／１２、ナイロン６Ｔ／５Ｔ、ナイロン６Ｔ／Ｍ５Ｔ、ナイロン６Ｔ／６コポリマーなどのヘキサメチレテレフタルアミド単位を有する共重合体や、ナイロン９Ｔ、ナイロン１０Ｔ、ナイロン１２Ｔを挙げることができる。これらのポリアミド樹脂を、寸法精度、高温剛性、耐疲労特性、耐トラッキング性などの必要特性に応じて２種以上配合することも実用上好適である。
【００１３】
本発明において、ポリアミド樹脂のガラス転移温度は、８０℃〜１５０℃であることが好ましい。ガラス転移温度が８０℃以上であれば、成形品の高温剛性をより向上させることができる。より好ましくは１００℃以上である。一方、ガラス転移温度が１５０℃以下であれば、成形時の結晶化速度を適度に抑え、成形加工に適したポリアミド樹脂組成物を得ることができる。ここで、本発明におけるポリアミド樹脂のガラス転移温度は、示差走査熱量計を用いて、不活性ガス雰囲気下、ポリアミド樹脂を、液体窒素にて急冷した後、２０℃／分の昇温速度で昇温した場合に現れる階段状吸熱ピークの中点の温度と定義する。
【００１４】
これらポリアミド樹脂の重合度には特に制限がないが、樹脂濃度０．０１ｇ／ｍｌの９８％濃硫酸溶液中、２５℃で測定した相対粘度が１．５〜５．０の範囲であることが好ましい。相対粘度が１．５以上であれば、得られる成形品の高温剛性や耐疲労特性をより向上させることができる。２．０以上がより好ましい。一方、相対粘度が５．０以下であれば、流動性に優れることから成形加工性に優れる。
【００１５】
本発明のポリアミド樹脂組成物は、特定の（ｂ）水酸基含有分岐状化合物を配合してなる。（ｂ）水酸基含有分岐状化合物は、水酸基および水酸基イオンが、後述する（ｃ）金属化合物に含まれる銅化合物の銅イオンと配位結合すると考えられることから、銅化合物との相溶性に優れ、水酸基含有分岐状化合物や銅化合物の析出を互いに抑制し、表面外観に優れた成形品を得ることができる。また、分岐構造を有することで、ポリアミド樹脂組成物に適度に架橋構造をもたらすことができ、前述の本発明の効果を奏することができる。
【００１６】
本発明で使用される（ｂ）水酸基含有分岐状化合物は、１分子あたりの水酸基数と分子量との比（水酸基数／分子量）が０．０１７〜０．０３１個・ｍｏｌ／ｇであり、全炭素数に対する３級以上の炭素数および３級以上の窒素数の合計の比が０．１〜０．３であることを特徴とする。ここで、水酸基含有分岐状化合物１分子あたりの水酸基数と分子量との比（水酸基数／分子量）は、後述する銅化合物との配位結合による、水酸基含有分岐状化合物と銅化合物との相溶性を示す指標であり、この値が大きいほど、水酸基含有分岐状化合物と銅化合物との相溶性が増し、さらに、銅化合物を介して、水酸基含有分岐状化合物とポリアミド樹脂との相溶性も向上すると考えられる。１分子あたりの水酸基数と分子量との比（水酸基数／分子量）が０．０１７個・ｍｏｌ／ｇ未満の場合、ポリアミド樹脂組成物の分子鎖パッキング性および結晶性が低下し、成形品の寸法精度、高温剛性、耐疲労特性および耐トラッキング性が低下する。また銅の析出や遊離を生じやすく成形品の表面外観が低下する。０．０２２個・ｍｏｌ／ｇ以上が好ましい。一方、１分子あたりの水酸基数と分子量との比（水酸基数／分子量）が０．０３１個・ｍｏｌ／ｇを超える場合、過剰の水酸基によりポリアミド樹脂の可塑化、分解が促進され、成形品の寸法精度、高温剛性、耐疲労特性が低下する。また、分解による炭化形成により、成形品の耐トラッキング性が低下する。また、過剰の水酸基により成形品表面へのブリードアウトが生じやすいことから、成形品の表面外観が低下する。０．０２９個・ｍｏｌ／ｇ以下が好ましい。ここで、水酸基数／分子量は、通常の分析方法により化合物の構造式を特定し、その分子量を算出することにより求めることができる。
【００１７】
また、全炭素数に対する３級以上の炭素数および３級以上の窒素数の合計の比は、水酸基含有分岐状化合物の分岐の程度を表す指標であり、この値が大きいほど、ポリアミド樹脂組成物に架橋構造を形成することができる。ここで、３級以上の炭素とは、隣に結合する炭素の数が３つ以上である炭素を示し、３級以上の窒素とは、隣に結合する炭素の数が３つ以上である窒素を示す。全炭素数に対する３級以上の炭素数および３級以上の窒素数の合計の比が０．１未満の場合、ポリアミド樹脂組成物中の架橋構造が不十分となり、成形品の寸法精度、高温剛性、耐疲労特性が低下する。また、ポリアミド樹脂の分解が生じやすいことから、耐トラッキング性が低下する。０．１５以上が好ましい。一方、全炭素数に対する３級以上の炭素数および３級以上の窒素数の合計の比が０．３を超える場合、過剰の架橋構造により炭化を生じやすく、成形品の耐トラッキング性が低下する。０．２５以下が好ましい。ここで、全炭素数に対する３級以上の炭素数および３級以上の窒素数の合計の比は、通常の分析方法により化合物の構造式を特定することにより算出することができる。
【００１８】
（ｂ）水酸基含有分岐状化合物は、分子量に対する１分子あたりの水酸基数の比（水酸基数／分子量）が０．０１７〜０．０３１個・ｍｏｌ／ｇであり、全炭素数に対する３級以上の炭素数および３級以上の窒素数の合計の比が０．１〜０．３であれば特に限定されず、低分子化合物であってもよいし、重合体であってもよい。具体例としては、トリエタノールアミン、トリメチロールエタン、トリメチロールプロパン、２−メチルプロパントリオール、トリスヒドロキシメチルアミノメタン、２−メチル−１，２，４−ブタントリオール、ペンタエリスリトール、ジペンタエリスリトール、トリペンタエリスリトールなどが挙げられる。また、水酸基含有分岐状化合物は、水酸基とともに他の官能基を有していてもよく、水酸基の一部が他の官能基で置換されていてもよい。他の官能基としては、例えば、カルボキシル基、アミノ基、アルデヒド基、スルホ基、グリシジル基、イソシアネート基、カルボジイミド基、オキサゾリン基、オキサジン基、エステル基、アミド基、シラノール基、シリルエーテル基などが挙げられる。
【００１９】
本発明のポリアミド樹脂組成物において、（ｂ）水酸基含有分岐状化合物の配合量は、（ａ）ポリアミド樹脂１００重量部に対して０．１〜１０重量部である。（ｂ）水酸基含有分岐状化合物の配合量が０．１重量部未満の場合、成形品の寸法精度、高温剛性、耐疲労特性が低下し、また銅化合物の析出や遊離による着色で表面外観が悪化する。０．５重量部以上が好ましく、２．０重量部以上がより好ましい。一方、（ｂ）水酸基含有分岐状化合物の配合量が１０重量部を超える場合、（ｂ）水酸基含有分岐状化合物の成形品表層へのブリードアウトが生じやすいことから、表面外観が低下する。また、ポリアミド樹脂組成物の可塑化、分解が促進されるため、成形品の寸法精度、高温剛性、耐疲労特性が低下し、分解による炭化形成で耐トラッキング性も低下すると考えている。７．５重量部以下が好ましく、６．０重量部以下がより好ましい。
【００２０】
本発明のポリアミド樹脂組成物は、特定の（ｃ）金属化合物を配合してなる。（ｃ）金属化合物に含まれる銅化合物は、ポリアミド樹脂のアミド基に配位することに加え、水酸基含有分岐状化合物の水酸基や水酸化物イオンとも配位結合すると考えられるため、ポリアミド樹脂と水酸基含有分岐状化合物の相溶性を高める効果があると考えられる。また、（ｃ）金属化合物に含まれるカリウム化合物は、銅の遊離や析出を抑制するため、銅化合物と水酸基含有化合物およびポリアミド樹脂との反応を促進する効果があると考えられる。
【００２１】
本発明で使用される（ｃ）金属化合物は、銅化合物とカリウム化合物を含むものであれば特に限定されるものではない。銅化合物としては、例えば、塩化銅、臭化銅、ヨウ化銅、酢酸銅、銅アセチルアセトナート、炭酸銅、ほうふっ化銅、クエン酸銅、水酸化銅、硝酸銅、硫酸銅、蓚酸銅などが挙げられる。これらを２種以上含有してもよい。これらの中でも、工業的に入手できるものが好ましく、ハロゲン化銅が好適である。ハロゲン化銅としては、例えば、ヨウ化銅、臭化第一銅、臭化第二銅、塩化第一銅などが挙げられる。より好ましくはヨウ化銅である。カリウム化合物としては、例えば、ヨウ化カリウム、臭化カリウム、塩化カリウム、フッ化カリウム、酢酸カリウム、水酸化カリウム、炭酸カリウム、硝酸カリウムなどが挙げられる。これらを２種以上含有してもよい。これらの中でも、ヨウ化カリウムが好ましい。カリウム化合物を含むことにより、成形品の表面外観、耐候性および耐金型腐食性を向上させることができる。
【００２２】
本発明のポリアミド樹脂組成物中の、原子吸光分光法で決定される銅元素の含有量（重量基準）は、２５〜２００ｐｐｍであることを特徴とする。銅元素の含有量が２５ｐｐｍ未満の場合、ポリアミド樹脂と水酸基含有分岐状化合物の相溶性が低下し、成形品の寸法精度、高温剛性、耐疲労特性、耐トラッキング性が低下する。また、水酸基含有分岐状化合物がブリードアウトしやすく、成形品の表面外観が低下する。８０ｐｐｍ以上が好ましい。一方、銅元素の含有量が２００ｐｐｍを超える場合、銅化合物の析出や遊離による着色が生じやすく、成形品の表面外観が低下する。また、寸法精度、高温剛性、耐疲労特性、耐トラッキング性が低下する傾向にある。これはポリアミド樹脂と銅が過剰に配位結合するため、アミド基の水素結合力を弱めたためと考えている。１９０ｐｐｍ以下が好ましい。なお、ポリアミド樹脂組成物中の銅元素の含有量は、銅化合物の配合量を適宜調節することにより前述の所望の範囲にすることができる。ここで、ポリアミド樹脂組成物中の銅元素の含有量は、以下の方法により求めることができる。まず、ポリアミド樹脂組成物のペレットを８０℃で１２時間減圧乾燥する。そのペレットに濃硫酸を加えて加熱して湿式分解し、分解液を希釈し、希釈液を原子吸光分析（検量線法）することにより、銅含有量を求めることができる。
【００２３】
ポリアミド樹脂組成物中の、原子吸光分光法で決定されるカリウム元素の含有量に対する銅元素の含有量の比Ｃｕ／Ｋは、０．２１〜０．４３である。Ｃｕ／Ｋは、銅の析出や遊離の抑制の程度を表す指標であり、この値が小さいほど、銅の析出や遊離を抑制して、銅化合物と水酸基含有化合物およびポリアミド樹脂との反応を促進することができる。Ｃｕ／Ｋが０．４３を超える場合、銅の析出や遊離が生じやすく、成形品の表面外観が低下する。また、ポリアミド樹脂組成物の相溶性も低下することから、寸法精度、高温剛性、耐疲労特性、耐トラッキング性および表面外観が低下する。一方、Ｃｕ／Ｋが０．２１未満の場合、カリウムを含む化合物の分散性が悪く、とりわけヨウ化カリウムは潮解性のため塊状となりやすく、銅の析出や遊離の抑制効果が低下することから、銅化合物と水酸基含有化合物およびポリアミド樹脂との反応が不十分となり、成形品の寸法精度、高温剛性、耐疲労特性、耐トラッキング性および表面外観が低下する。ここで、ポリアミド樹脂組成物中のカリウム元素含有量は、上記の銅含有量と同様の方法にて求めることができる。
【００２４】
本発明のポリアミド樹脂組成物において、（ｃ）金属化合物の配合量は、（ａ）ポリアミド樹脂１００重量部に対して０．０３〜０．９３重量部であることが好ましい。ここで、（ｃ）金属化合物の配合量とは、銅化合物およびカリウム化合物の配合量の総量とする。（ｃ）金属化合物の配合量を０．０３重量以上とすることにより、成形品の寸法精度、高温剛性、耐疲労特性、耐トラッキング性および表面外観をより向上させることができる。一方、（ｃ）金属化合物の配合量を０．９３重量部以下とすることにより、銅化合物の析出や遊離による着色を抑制し、成形品の表面外観をより向上させることができる。また、ポリアミド樹脂と銅との過剰な配位結合によるアミド基の水素結合力の低下を抑制し、寸法精度、高温剛性、耐疲労特性、耐トラッキング性をより向上させることができる。なお、金属化合物の配合量による効果は、（ｃ）金属化合物中の銅含有量に依存するものであり、前述した原子吸光分光法で決定される銅元素の含有量の効果と同じである。
【００２５】
本発明のポリアミド樹脂組成物が、寸法精度、高温剛性、耐疲労特性、耐トラッキング性および表面外観に優れる理由は定かではないが、銅化合物の銅イオンが、（ａ）ポリアミド樹脂のアミド基に配位することに加え、（ｂ）水酸基含有分岐状化合物中の水酸基または水酸化物イオンとも配位結合することにより、（ａ）ポリアミド樹脂と（ｂ）水酸基含有分岐状化合物の相溶性が向上し、銅化合物を含まないポリアミド樹脂組成物と比較して分子鎖パッキング性および結晶性に優れ、寸法精度、高温剛性、耐疲労特性、耐トラッキング性および表面外観が向上したのではないかと考えている。さらに、１分子あたりの水酸基数と分子量との比（水酸基数／分子量）が０．０１７〜０．０３１個・ｍｏｌ／ｇであり、全炭素数に対する３級以上の炭素数および３級以上の窒素数の合計比が０．１〜０．３である（ｂ）水酸基含有分岐状化合物を配合することで、可塑化を抑制しつつ、銅化合物との反応性に優れることから、適度に架橋構造を形成することができ、それにより、さらに寸法精度、高温剛性、耐疲労特性、耐トラッキング性および表面外観が向上したのではないかと考えている。
【００２６】
本発明のポリアミド樹脂組成物には、さらに（ｄ）充填材を配合することができる。充填材としては、有機充填材、無機充填材のいずれを用いてもよいし、繊維状充填材、非繊維状充填材のいずれを用いてもよく、繊維状充填材が好ましい。
【００２７】
繊維状充填材としては、例えば、ガラス繊維、ＰＡＮ（ポリアクリロニトリル）系またはピッチ系の炭素繊維、ステンレス繊維、アルミニウム繊維や黄銅繊維などの金属繊維、芳香族ポリアミド繊維などの有機繊維、石膏繊維、セラミック繊維、アスベスト繊維、ジルコニア繊維、アルミナ繊維、シリカ繊維、酸化チタン繊維、炭化珪素繊維、ロックウール、チタン酸カリウムウィスカー、酸化亜鉛ウィスカー、炭酸カルシウムウィスカー、ワラステナイトウィスカー、硼酸アルミウィスカー、窒化珪素ウィスカーなどの繊維状またはウィスカー状充填材が挙げられる。特に好ましくはガラス繊維、炭素繊維である。ガラス繊維の種類は、一般に樹脂の強化用に用いるものであれば特に限定はなく、例えば、長繊維タイプや短繊維タイプのチョップドストランド、ミルドファイバーなどから選択して用いることができる。また、ガラス繊維は、エチレン／酢酸ビニル共重合体などの熱可塑性樹脂、エポキシ樹脂などの熱硬化性樹脂により被膜あるいは集束されていてもよい。さらに、ガラス繊維の断面は、円形、扁平状のひょうたん型、まゆ型、長円型、楕円型、矩形またはこれらの類似品など限定されるものではないが、ガラス繊維配合ポリアミド樹脂組成物において生じやすい成形品の反りを低減する観点から、扁平状の繊維が長径／短径の比が１．５〜１０のものが好ましく、２．０〜６．０のものがさらに好ましい。長径／短径の比が１．５以下では断面を扁平状にした効果が少なく、１０以上のものはガラス繊維自体の製造が困難である。
【００２８】
非繊維状充填材としては、例えば、タルク、ワラステナイト、ゼオライト、セリサイト、マイカ、カオリン、クレー、パイロフィライト、ベントナイト、アスベスト、アルミナシリケート、珪酸カルシウムなどの非膨潤性珪酸塩、Ｌｉ型フッ素テニオライト、Ｎａ型フッ素テニオライト、Ｎａ型四珪素フッ素雲母、Ｌｉ型四珪素フッ素雲母の膨潤性雲母に代表される膨潤性層状珪酸塩、酸化珪素、酸化マグネシウム、アルミナ、シリカ、珪藻土、酸化ジルコニウム、酸化チタン、酸化鉄、酸化亜鉛、酸化カルシウム、酸化スズ、酸化アンチモンなどの金属酸化物、炭酸カルシウム、炭酸マグネシウム、炭酸亜鉛、炭酸バリウム、ドロマイト、ハイドロタルサイトなどの金属炭酸塩、硫酸カルシウム、硫酸バリウムなどの金属硫酸塩、水酸化マグネシウム、水酸化カルシウム、水酸化アルミニウム、塩基性炭酸マグネシウムなどの金属水酸化物、モンモリロナイト、バイデライト、ノントロナイト、サポナイト、ヘクトライト、ソーコナイトなどのスメクタイト系粘土鉱物やバーミキュライト、ハロイサイト、カネマイト、ケニヤイト、燐酸ジルコニウム、燐酸チタニウムなどの各種粘土鉱物、ガラスビーズ、ガラスフレーク、セラミックビーズ、窒化ホウ素、窒化アルミニウム、炭化珪素、燐酸カルシウム、カーボンブラック、黒鉛などが挙げられる。上記の膨潤性層状珪酸塩は、層間に存在する交換性陽イオンが有機オニウムイオンで交換されていてもよく、有機オニウムイオンとしては、例えば、アンモニウムイオンやホスホニウムイオン、スルホニウムイオンなどが挙げられる。これら充填材を２種以上配合してもよい。
【００２９】
なお、上記充填材は、その表面を公知のカップリング剤（例えば、シラン系カップリング剤、チタネート系カップリング剤など）などにより処理されていてもよく、成形品の機械的強度や表面外観をより向上させることができる。例えば、常法に従って予め充填材をカップリング剤により表面処理し、ついでポリアミド樹脂と溶融混練する方法が好ましく用いられるが、予め充填材の表面処理を行わずに、充填材とポリアミド樹脂を溶融混練する際に、カップリング剤を添加するインテグラブルブレンド法を用いてもよい。カップリング剤の処理量は、充填材１００重量部に対して０．０５〜１０重量部が好ましく、０．５〜３重量部がより好ましい。
【００３０】
本発明のポリアミド樹脂組成物において、（ｄ）充填材の配合量は、（ａ）ポリアミド樹脂１００重量部に対して、１〜１００重量部が好ましい。（ｄ）充填材の配合量が１重量部以上であれば、成形品の寸法精度、高温剛性、耐疲労特性、耐トラッキング性をより向上させることができる。１０重量部以上がより好ましく、２０重量部以上がさらに好ましい。一方、（ｄ）充填材の配合量が１００重量部以下であれば、成形品表面へのＧＦの浮きを抑制し、表面外観に優れる成形品が得られる。８０重量部以下がより好ましく、７０重量部以下がさらに好ましい。
【００３１】
さらに、本発明のポリアミド樹脂組成物には、本発明の効果を損なわない範囲において、ポリアミド樹脂以外の樹脂や、目的に応じて各種添加剤を配合することが可能である。
【００３２】
ポリアミド樹脂以外の樹脂の具体例としては、ポリエステル樹脂、ポリオレフィン樹脂、変性ポリフェニレンエーテル樹脂、ポリサルフォン樹脂、ポリケトン樹脂、ポリエーテルイミド樹脂、ポリアリレート樹脂、ポリエーテルサルフォン樹脂、ポリエーテルケトン樹脂、ポリチオエーテルケトン樹脂、ポリエーテルエーテルケトン樹脂、ポリイミド樹脂、ポリアミドイミド樹脂、四フッ化ポリエチレン樹脂などが挙げられる。これら樹脂を配合する場合、その配合量は、ポリアミド樹脂の特徴を十分に活かすため、（ａ）ポリアミド樹脂１００重量部に対して３０重量部以下が好ましく、２０重量部以下がより好ましい。
【００３３】
また、各種添加剤の具体例としては、イソシアネート系化合物、有機シラン系化合物、有機チタネート系化合物、有機ボラン系化合物、エポキシ化合物などのカップリング剤、ポリアルキレンオキサイドオリゴマ系化合物、チオエーテル系化合物、エステル系化合物、有機リン系化合物などの可塑剤、有機リン化合物、ポリエーテルエーテルケトンなどの結晶核剤、モンタン酸ワックス類、ステアリン酸リチウム、ステアリン酸アルミ等の金属石鹸、エチレンジアミン・ステアリン酸・セバシン酸重縮合物、シリコーン系化合物などの離型剤、次亜リン酸塩などの着色防止剤、滑剤、紫外線防止剤、着色剤、難燃剤、発泡剤などを挙げることができる。これら添加剤を配合する場合、その配合量は、ポリアミド樹脂の特徴を十分に活かすため、（ａ）ポリアミド樹脂１００重量部に対して１０重量部以下が好ましく、１重量部以下がより好ましい。
【００３４】
本発明のポリアミド樹脂組成物の製造方法としては、特に制限はないが、溶融状態での製造や溶液状態での製造等が使用でき、反応性向上の点から、溶融状態での製造が好ましく使用できる。溶融状態での製造については、押出機による溶融混練やニーダーによる溶融混練等が使用できるが、生産性の点から、連続的に製造可能な押出機による溶融混練が好ましい。押出機による溶融混練については、単軸押出機、二軸押出機、四軸押出機等の多軸押出機、二軸単軸複合押出機等の押出機を１台以上使用できるが、混練性、反応性、生産性の向上の点から、二軸押出機、四軸押出機等の多軸押出機が好ましく、二軸押出機を用いた溶融混練による方法が最も好ましい。
【００３５】
二軸押出機を使用して溶融混練する場合、二軸押出機への原料供給方法についても特に制限はないが、（ｂ）水酸基含有分岐状化合物は、ポリアミド樹脂の融点よりも高い温度域では、ポリアミド樹脂の分解を促進しやすいため、水酸基含有分岐状化合物をポリアミド樹脂供給位置よりも下流側より供給し、（ａ）ポリアミド樹脂と（ｂ）水酸基含有分岐状化合物の混練時間を短くすることが好ましい。ここで、二軸押出機の原料が供給される側を上流、溶融樹脂が吐出される側を下流と定義する。
【００３６】
また、（ｃ）金属化合物は、ポリアミド樹脂のアミド基に配位してアミド基を保護する役割を果たすとともに、ポリアミド樹脂と水酸基含有分岐状化合物の相溶化剤としての役割も果たすと考えられることから、ポリアミド樹脂とともに二軸押出機に供給し、ポリアミド樹脂と銅化合物を十分に反応させることが好ましい。
【００３７】
二軸押出機の全スクリュー長さＬとスクリュー径Ｄの比（Ｌ／Ｄ）は、２５以上であることが好ましく、３０を超えることがより好ましい。Ｌ／Ｄが２５以上であると、ポリアミド樹脂と金属化合物を十分に混練した後に、水酸基含有分岐状化合物を供給することが容易になる。その結果、ポリアミド樹脂の分解を抑制でき、また、ポリアミド樹脂と水酸基含有分岐状化合物の相溶性が増すと考えられ、成形品の寸法精度、高温剛性、耐疲労特性、耐トラッキング性および表面外観をより向上させることができる。本発明においては、少なくとも（ａ）ポリアミド樹脂および（ｃ）金属化合物を、スクリュー長さの１／２より上流側から二軸押出機に供給して溶融混練することが好ましく、スクリューセグメントの上流側の端部から供給することがより好ましい。ここでいうスクリュー長とは、スクリュー根本の（ａ）ポリアミド樹脂が供給される位置（フィード口）にあるスクリューセグメントの上流側の端部から、スクリュー先端部までの長さである。スクリューセグメントの上流側の端部とは、押出機に連結するスクリューセグメントの最も上流側の端に位置するスクリューピースの位置のことを示す。
【００３８】
次いで、（ｂ）水酸基含有分岐状化合物は、スクリュー長さの１／２より下流側から二軸押出機に供給して溶融混練することが好ましい。水酸基含有分岐状化合物をスクリュー長の１／２より下流側から供給することにより、ポリアミド樹脂と金属化合物が十分に混練された状態とした後に、水酸基含有分岐状化合物を供給することが容易になる。その結果、ポリアミド樹脂の分解を抑制でき、また、ポリアミド樹脂と水酸基含有分岐状化合物の相溶性が増すと考えられ、成形品の寸法精度、高温剛性、耐疲労特性、耐トラッキング性をより向上させることができる。
【００３９】
二軸押出機を使用して本発明のポリアミド樹脂組成物を製造する場合、混練性、反応性の向上の点から、複数のフルフライトゾーンおよび複数のニーディングゾーンを有する二軸押出機を用いることが好ましい。フルフライトゾーンは１個以上のフルフライトより構成され、ニーディングゾーンは１個以上のニーディングディスクより構成される。
【００４０】
さらに、複数ヶ所のニーディングゾーンの樹脂圧力のうち、最大となる樹脂圧力をＰｋｍａｘ（ＭＰａ）、複数ヶ所のフルフライトゾーンの樹脂圧力のうち、最小となる樹脂圧力をＰｆｍｉｎ（ＭＰａ）とすると、
Ｐｋｍａｘ≧Ｐｆｍｉｎ＋０．３
となる条件で溶融混練することが好ましく、
Ｐｋｍａｘ≧Ｐｆｍｉｎ＋０．５
となる条件で溶融混練することがより好ましい。なお、ニーディングゾーンおよびフルフライトゾーンの樹脂圧力とは、各々のゾーンに設置された樹脂圧力計の示す樹脂圧力を指す。
【００４１】
ニーディングゾーンは、フルフライトゾーンに比べて、溶融樹脂の混練性および反応性に優れる。ニーディングゾーンに溶融樹脂を充満することにより、混練性および反応性が飛躍的に向上する。溶融樹脂の充満状態を示す一つの指標として、樹脂圧力の値があり、樹脂圧力が大きいほど、溶融樹脂が充満していることを表す一つの目安となる。すなわち二軸押出機を使用する場合、ニーディングゾーンの樹脂圧力を、フルフライトゾーンの樹脂圧力より、ある範囲で高めることにより、反応を効果的に促進させることが可能となり、ポリアミド樹脂と水酸基含有分岐状化合物の相溶性が増すと考えられ、成形品の寸法精度、高温剛性、耐疲労特性、耐トラッキング性をより向上させることができる。
【００４２】
ニーディングゾーンにおける樹脂圧力を高める方法として、特に制限はないが、ニーディングゾーンの間やニーディングゾーンの下流側に、溶融樹脂を上流側に押し戻す効果のある逆スクリューゾーンや、溶融樹脂を溜める効果のあるシールリングゾーン等を導入する方法などが好ましく使用できる。逆スクリューゾーンやシールリングゾーンは、１個以上の逆スクリューや１個以上のシールリングからなり、それらを組み合わせることも可能である。
【００４３】
（ｂ）水酸基含有分岐状化合物の供給位置の上流側にあるニーディングゾーンの合計長さをＬｎ１とした場合、Ｌｎ１／Ｌは０．０２〜０．４０であることが好ましく、０．０３〜０．２０であることがさらに好ましい。Ｌｎ１／Ｌを０．０２以上とすることにより、ポリアミド樹脂と銅化合物の混練性および反応性を高めることができ、０．４０以下とすることにより、剪断発熱を適度に抑えて樹脂の熱劣化を抑制することができる。ポリアミド樹脂の溶融温度に特に制限はないが、ポリアミド樹脂の熱劣化による分子量低下を抑制するため、３４０℃以下が好ましい。
【００４４】
（ｂ）水酸基含有分岐状化合物の供給位置の下流側でのニーディングゾーンの合計長さをＬｎ２とした場合、Ｌｎ２／Ｌは０．０２〜０．３０であることが好ましい。Ｌｎ２／Ｌを０．０２以上とすることにより、水酸基含有分岐状化合物と銅化合物の混練性および反応性をより高めることができる。０．０４以上がより好ましい。一方、Ｌｎ２／Ｌを０．３０以下とすることにより、ポリアミド樹脂の分解をより抑制することができる。０．１６以下がより好ましい。
【００４５】
かくして得られるポリアミド樹脂組成物は、通常公知の方法で成形することができ、シート、フィルムなどの各種成形品を得ることができる。成形方法としては、例えば、射出成形、射出圧縮成形、押出成形、圧縮成形、ブロー成形、プレス成形などが挙げられる。
【００４６】
本発明の成形品は、ＩＥＣ６０１１２に従って求められる比較トラッキング指数ＣＴＩ値が厚さ３ｍｍにおいて５００Ｖ以上であることが好ましい。より好ましくは６００Ｖ以上である。ここで、成形品のＣＴＩ値は、成形品を８０ｍｍ×８０ｍｍ×３ｍｍ厚の角板形状に切削加工したものを用いて、ＩＥＣ６０１１２に従って求めることができる。かかるＣＴＩ値を有する成形品は、前述の本発明のポリアミド樹脂組成物を成形することにより得ることができる。一般に、水酸基含有化合物をポリアミド樹脂に配合すると、ポリアミド樹脂の分解が促進され、耐トラッキング性は低下する傾向にあるが、水酸基含有化合物と相溶性のある銅化合物を併用することで、ポリアミド樹脂の分解を抑制することができ、また分岐構造を有する水酸基含有化合物を用いることで、ポリアミド樹脂組成物中に適度に架橋構造を導入して、分解をさらに抑制することができる。これにより、５００Ｖ以上の優れた耐トラッキング性を達成できると考えられる。
【００４７】
本発明のポリアミド樹脂組成物およびその成形品は、その優れた特性を活かし、自動車部品、電気・電子部品、建築部材、各種容器、日用品、生活雑貨および衛生用品など各種用途に利用することができる。とりわけ、高い寸法精度、高温剛性、耐疲労特性、表面外観が要求される自動車エンジン周辺部品、自動車アンダーフード部品、自動車ギア部品、自動車内装部品、自動車外装部品、吸排気系部品、エンジン冷却水系部品や、さらに耐トラッキング性も要求される自動車電装部品、電気、電子部品用途に特に好ましく用いられる。具体的には、エンジンカバー、エアインテークパイプ、タイミングベルトカバー、インテークマニホールド、フィラーキャップ、スロットルボディ、クーリングファンなどの自動車エンジン周辺部品、クーリングファン、ラジエータータンクのトップおよびベース、シリンダーヘッドカバー、オイルパン、ブレーキ配管、燃料配管用チューブ、廃ガス系統部品などの自動車アンダーフード部品、ギア、アクチュエーター、ベアリングリテーナー、ベアリングケージ、チェーンガイド、チェーンテンショナなどの自動車ギア部品、シフトレバーブラケット、ステアリングロックブラケット、キーシリンダー、ドアインナーハンドル、ドアハンドルカウル、室内ミラーブラケット、エアコンスイッチ、インストルメンタルパネル、コンソールボックス、グローブボックス、ステアリングホイール、トリムなどの自動車内装部品、フロントフェンダー、リアフェンダー、フューエルリッド、ドアパネル、シリンダーヘッドカバー、ドアミラーステイ、テールゲートパネル、ライセンスガーニッシュ、ルーフレール、エンジンマウントブラケット、リアガーニッシュ、リアスポイラー、トランクリッド、ロッカーモール、モール、ランプハウジング、フロントグリル、マッドガード、サイドバンパーなどの自動車外装部品、エアインテークマニホールド、インタークーラーインレット、エキゾーストパイプカバー、インナーブッシュ、ベアリングリテーナー、エンジンマウント、エンジンヘッドカバー、リゾネーター、及びスロットルボディなどの吸排気系部品、チェーンカバー、サーモスタットハウジング、アウトレットパイプ、ラジエータータンク、オイルネーター、及びデリバリーパイプなどのエンジン冷却水系部品、コネクターやワイヤーハーネスコネクタ、モーター部品、ランプソケット、センサー車載スイッチ、コンビネーションスイッチなどの自動車電装部品、ＳＭＴ対応のコネクター、ソケット、カードコネクタ、ジャック、電源部品、スイッチ、センサー、コンデンサー座板、リレー、抵抗器、ヒューズホルダー、コイルボビン、ＩＣやＬＥＤ対応ハウジング、リフレクタなどの電気、電子部品を好適に挙げることができる。
【実施例】
【００４８】
以下に実施例を挙げて本発明を更に具体的に説明する。特性評価は下記の方法に従って行った。
【００４９】
［ポリアミド樹脂の融点］
ポリアミド樹脂を約５ｍｇ採取し、窒素雰囲気下、セイコーインスツル製  ロボットＤＳＣ（示差走査熱量計）ＲＤＣ２２０を用い、次の条件で（ａ）ポリアミド樹脂の融点を測定した。ポリアミド樹脂の融点＋４０℃に昇温して溶融状態とした後、２０℃／分の降温速度で３０℃まで降温し、これに続いて、３０℃で３分間保持した後、２０℃／分の昇温速度で融点＋４０℃まで昇温したときに観測される吸熱ピークの温度（融点）を求めた。
【００５０】
［ポリアミド樹脂の相対粘度］
ポリアミド樹脂濃度０．０１ｇ／ｍｌの９８％濃硫酸中、２５℃でオストワルド式粘度計を用いて相対粘度（ηｒ）を測定した。
【００５１】
［ポリアミド樹脂組成物中の銅含有量およびカリウム含有量］
各実施例および比較例により得られたペレットを８０℃で１２時間減圧乾燥した。そのペレットに濃硫酸を加えて加熱して湿式分解し、分解液を希釈した。その希釈液を原子吸光分析（検量線法）することにより、銅含有量およびカリウム含有量を求めた。原子吸光分析計はＰｅｒｋｉｎ  Ｅｌｍｅｒ製ＳＩＭＡＡ６０００を使用した。
【００５２】
［線膨張係数］
各実施例および比較例により得られたペレットを８０℃で１２時間減圧乾燥し、射出成形機（住友重機社製ＳＧ７５Ｈ−ＭＩＶ）を用いて、シリンダー温度：（ａ）ポリアミド樹脂の融点＋１５℃、金型温度：８０℃（実施例１１は１４０℃、実施例１２は１００℃、実施例１６は１３０℃）、射出／冷却時間＝１０／１０秒の条件で、８０ｍｍ×８０ｍｍ×３ｍｍ厚の角板（フィルムゲート）を射出成形した。その角板をＭＤ方向に１０ｍｍ×５ｍｍ×３ｍｍ厚に切削し、１５０℃にて２時間アニール処理を行った後、熱機械分析装置ＴＭＡ（ＳＥＩＫＯ製）を用いて、−４０℃から１５０℃まで５℃／分で昇温し、ＩＳＯ１１３５９に従い、線膨張係数を算出した。
【００５３】
［高温剛性］
各実施例および比較例により得られたペレットを８０℃で１２時間減圧乾燥し、射出成形機（住友重機社製ＳＧ７５Ｈ−ＭＩＶ）を用いて、シリンダー温度：（ａ）ポリアミド樹脂の融点＋１５℃、金型温度：８０℃（実施例１１は１４０℃、実施例１２は１００℃、実施例１６は１３０℃）の条件で射出成形することにより、厚さ１／４インチの棒状試験片を作製した。この試験片について、ＡＳＴＭ  Ｄ７９０に従い、曲げ試験機テンシロンＲＴＡ−１Ｔ（オリエンテック社製）を用いて、８０℃および１３０℃に温調された高温槽内で、クロスヘッド速度３ｍｍ／ｍｉｎで曲げ試験を行い、曲げ弾性率を求めた。
【００５４】
［耐疲労特性］
各実施例および比較例により得られたペレットを８０℃で１２時間減圧乾燥し、射出成形機（住友重機社製ＳＧ７５Ｈ−ＭＩＶ）を用いて、シリンダー温度：（ａ）ポリアミド樹脂の融点＋１５℃、金型温度：８０℃（実施例１１は１４０℃、実施例１２は１００℃、実施例１６は１３０℃）の条件で射出成形することにより、厚さ４ｍｍのＩＳＯダンベル状試験片を作製した。この試験片について、ＪＩＳＫ７１１９に従い、油圧サーボ式疲労試験機（島津社製ＴＢ−１０Ｂ）を用いて、温度１３０℃、周波数３０Ｈｚの正弦波にて引張荷重を負荷し、１０００万回（１０７回）荷重を負荷した破壊する応力を求めた。
【００５５】
［耐トラッキング性］
各実施例および比較例により得られたペレットを８０℃で１２時間減圧乾燥し、射出成形機（住友重機社製ＳＧ７５Ｈ−ＭＩＶ）を用いて、シリンダー温度：（ａ）ポリアミド樹脂の融点＋１５℃、金型温度：８０℃（実施例１１は１４０℃、実施例１２は１００℃、実施例１６は１３０℃）、射出／冷却時間＝１０／１０秒、スクリュー回転数：１５０ｒｐｍ、射出圧力：キャビティが充填される最下限圧力＋１０ＭＰａの条件で、８０ｍｍ×８０ｍｍ×３ｍｍ厚の角板（フィルムゲート）を射出成形した。得られた角板について、ＩＥＣ６０１１２に従い、耐トラッキング評価機器（東京精電製）を用い、比較トラッキング指数ＣＴＩ値を評価した。使用薬品は０．１％ＮＨ４Ｃｌ水溶液を用い、電極端子間４．２ｍｍ、電解液量２０±３ｍｍ３、電解液間隔３０秒、６０滴、電流１Ａの条件で行った。
【００５６】
［表面外観］
各実施例および比較例により得られたペレットを８０℃で１２時間減圧乾燥し、射出成形機（住友重機社製ＳＧ７５Ｈ−ＭＩＶ）を用いて、シリンダー温度：（ａ）ポリアミド樹脂の融点＋１５℃、金型温度：８０℃（実施例１１は１４０℃、実施例１２は１００℃、実施例１６は１３０℃）、射出／冷却時間＝１０／１０秒、スクリュー回転数：１５０ｒｐｍ、射出圧力：１００ＭＰａ、射出速度：１００ｍｍ／秒の条件で、８０×８０×３ｍｍ厚の角板（フィルムゲート）を射出成形した。得られた角板は６０℃の大気下で１時間熱処理し、処理後の角板表面の状態を目視観察し、次の基準により評価した。
○：成形品の色調は白色であり、かつ表面にブリード物は認められない。
△：成形品の色調がうっすら青白色または赤褐色であり、かつ表面にブリード物は認められない。
×１：成形品の色調が青白色または赤褐色であり、かつ表面にブリード物は認められない。
×２：成形品の色調は白色であり、かつ表面にブリード物が認められる。
【００５７】
（ポリアミド樹脂の合成）
参考例１（（ａ−２）ナイロン４１０の合成）
テトラメチレンジアミンとセバシン酸の等モル塩である４１０塩７００ｇ、テトラメチレンジアミン１０重量％水溶液２１．２ｇ（４１０塩に対して１．００ｍｏｌ％）、次亜リン酸ナトリウム０．３０６５ｇ（生成ポリマー重量に対して０．０５重量％）を３Ｌ圧力容器に仕込んで密閉し、窒素置換した。加熱を開始して、缶内圧力が０．５ＭＰａに到達した後、水分を系外に放出させながら缶内圧力を０．５ＭＰａで１．５時間保持した。その後１０分間かけて缶内圧力を常圧に戻し、更に窒素フロー下で１．５時間反応させ重合を完了した。その後、重合缶からポリマーをガット状に吐出してペレタイズし、これを８０℃で２４時間真空乾燥して、ηｒ＝２．８４のナイロン４１０を得た。
【００５８】
参考例２（（ａ−３）ナイロン５Ｔ／６Ｔ＝５０／５０（重量比）の合成）
ペンタメチレンジアミンとテレフタル酸の等モル塩である５Ｔ塩と、ヘキサメチレンジアミンとテレフタル酸の等モル塩である６Ｔ塩を、重量比が５０対５０となるように配合した。全脂肪族ジアミンに対して０．５ｍｏｌ％のペンタメチレンジアミンとヘキサメチレンジアミンをそれぞれ過剰に添加した。さらに、これら原料の合計７０重量部に対して、水３０重量部を添加して混合した。これを、加圧容器に仕込んで密閉し、窒素置換した。加熱を開始して、缶内圧力が２．０ＭＰａに到達した後、水分を系外へ放出させながら缶内圧力２．０ＭＰａ、缶内温度２４０℃で２時間保持した。その後、反応容器から内容物をクーリングベルト上に吐出し、これを１００℃で２４時間真空乾燥してポリアミド樹脂オリゴマーを得た。得られたポリアミド樹脂オリゴマーを粉砕、乾燥し、５０Ｐａ、２４０℃で固相重合し、ηｒ＝２．３４のナイロン５Ｔ／６Ｔ＝５０／５０を得た。
【００５９】
参考例３（（ａ−４）ナイロン６Ｔ／６６＝５５／４５（重量比）の合成）
ヘキサメチレンジアミンとテレフタル酸の等モル塩である６Ｔ塩と、ヘキサメチレンジアミンとアジピン酸の等モル塩である６６塩を、重量比が５５対４５となるように配合した。全脂肪族ジアミンに対して０．５ｍｏｌ％のヘキサメチレンジアミンを過剰に添加した。さらに、これら原料の合計７０重量部に対して、水３０重量部を添加して混合した。これを、加圧容器に仕込んで密閉し、窒素置換した。加熱を開始して、缶内圧力が２．０ＭＰａに到達した後、水分を系外へ放出させながら缶内圧力２．０ＭＰａ、缶内温度２４０℃で２時間保持した。その後、反応容器から内容物をクーリングベルト上に吐出し、これを１００℃で２４時間真空乾燥してポリアミド樹脂オリゴマーを得た。得られたポリアミド樹脂オリゴマーを粉砕、乾燥し、５０Ｐａ、２４０℃で固相重合し、ηｒ＝２．３８のナイロン６Ｔ／６６＝５５／４５を得た。
【００６０】
参考例４（（ａ−６）ナイロン４Ｔ／６Ｔ＝４０／６０（重量比）の合成）
テトラメチレンジアミンとテレフタル酸の等モル塩である４Ｔ塩と、ヘキサメチレンジアミンとテレフタル酸の等モル塩である６Ｔ塩を、重量比が４０対６０となるように配合した。全脂肪族ジアミンに対して０．５ｍｏｌ％のテトラメチレンジアミンとヘキサメチレンジアミンをそれぞれ過剰に添加した。さらに、これら原料の合計７０重量部に対して、水３０重量部を添加して混合した。これを、加圧容器に仕込んで密閉し、窒素置換した。加熱を開始して、缶内圧力が２．０ＭＰａに到達した後、水分を系外へ放出させながら缶内圧力２．０ＭＰａ、缶内温度２４０℃で２時間保持した。その後、反応容器から内容物をクーリングベルト上に吐出し、これを１００℃で２４時間真空乾燥してポリアミド樹脂オリゴマーを得た。得られたポリアミド樹脂オリゴマーを粉砕、乾燥し、５０Ｐａ、２４０℃で固相重合し、ηｒ＝２．４８のナイロン４Ｔ／６Ｔ＝４０／６０を得た。
【００６１】
（銅化合物およびカリウム化合物を含むマスターバッチの製造）
（ｃ−１：ＣｕＩ／ＫＩ（重量比）＝０．１４の割合で含むＮ６６マスターバッチ）
ナイロン６６（東レ製、Ｅ３００１）１００重量部に対して、ヨウ化銅２．０重量部、ヨウ化カリウム４０％水溶液３５．７重量部の割合でドライブレンドした後、日本製鋼所社製ＴＥＸ３０型２軸押出機（Ｌ／Ｄ：４５．５）で、シリンダー温度２７５℃、スクリュー回転数１５０ｒｐｍにて溶融混練し、ストランドカッターによりペレット化した。その後８０℃で一晩真空乾燥し、銅含有量０．５７重量％のマスターバッチペレットを作製した。
【００６２】
（ｃ−２：ＣｕＩ／ＫＩ（重量比）＝０．１６の割合で含むＮ６６マスターバッチ）
ヨウ化カリウム４０％水溶液をナイロン６６（東レ製、Ｅ３００１）１００重量部に対して、ヨウ化銅２．０重量部、ヨウ化カリウム４０％水溶液３１．３重量部の割合でドライブレンドした後、日本製鋼所社製ＴＥＸ３０型２軸押出機（Ｌ／Ｄ：４５．５）で、シリンダー温度２７５℃、スクリュー回転数１５０ｒｐｍにて溶融混練し、ストランドカッターによりペレット化した。その後８０℃で一晩真空乾燥し、銅含有量０．５８重量％のマスターバッチペレットを作製した。
【００６３】
（ｃ−３：ＣｕＩ／ＫＩ（重量比）＝０．２３の割合で含むＮ６６マスターバッチ）
ヨウ化カリウム４０％水溶液をナイロン６６（東レ製、Ｅ３００１）１００重量部に対して、ヨウ化銅２．０重量部、ヨウ化カリウム４０％水溶液２１．７重量部の割合でドライブレンドした後、日本製鋼所社製ＴＥＸ３０型２軸押出機（Ｌ／Ｄ：４５．５）で、シリンダー温度２７５℃、スクリュー回転数１５０ｒｐｍにて溶融混練し、ストランドカッターによりペレット化した。その後８０℃で一晩真空乾燥し、銅含有量０．６０重量％のマスターバッチペレットを作製した。
【００６４】
（ｃ−４：ＣｕＩ／ＫＩ（重量比）＝０．３１の割合で含むＮ６６マスターバッチ）
ナイロン６６（東レ製、Ｅ３００１）１００重量部に対して、ヨウ化銅２．０重量部、ヨウ化カリウム４０％水溶液１３．７重量部の割合でドライブレンドした後、日本製鋼所社製ＴＥＸ３０型２軸押出機（Ｌ／Ｄ：４５．５）で、シリンダー温度２７５℃、スクリュー回転数１５０ｒｐｍにて溶融混練し、ストランドカッターによりペレット化した。その後８０℃で一晩真空乾燥し、銅含有量０．６１重量％のマスターバッチペレットを作製した。
【００６５】
また、本実施例および比較例に用いた（ａ）ポリアミド樹脂、（ｂ）水酸基を有する分岐状化合物、（ｄ）充填材は以下の通りである。
（ａ−１）：融点２６０℃のナイロン６６樹脂（東レ製“アミラン”（登録商標）ＣＭ３００１−Ｎ）、ηｒ＝２．７８。
（ａ−５）：融点２２５℃のナイロン６樹脂（東レ製“アミラン”（登録商標）ＣＭ１０１０）、ηｒ＝２．７０。
（ｂ−１）：トリエタノールアミン（東京化成製）
分子量に対する１分子あたりの水酸基数の数（水酸基数／分子量）＝０．０２０１個・ｍｏｌ／ｇであり、全炭素数に対する３級以上の炭素数および３級以上の窒素数の合計の比が０．１７。
（ｂ−２）：トリメチロールプロパン（東京化成製）
分子量に対する１分子あたりの水酸基数の数（水酸基数／分子量）＝０．０２２４個・ｍｏｌ／ｇであり、全炭素数に対する３級以上の炭素数および３級以上の窒素数の合計の比が０．１７。
（ｂ−３）：２−メチルプロパントリオール（東京化成製）
分子量に対する１分子あたりの水酸基数の数（水酸基数／分子量）＝０．０２８３個・ｍｏｌ／ｇであり、全炭素数に対する３級以上の炭素数および３級以上の窒素数の合計の比が０．２５。
（ｂ−４）：トリスヒドロキシメチルアミノメタン（東京化成製）
分子量に対する１分子あたりの水酸基数の数（水酸基数／分子量）＝０．０２４８個・ｍｏｌ／ｇであり、全炭素数に対する３級以上の炭素数および３級以上の窒素数の合計の比が０．２５。
（ｂ−５）：ジトリメチロールプロパン（三菱ガス化学製）
分子量に対する１分子あたりの水酸基数の数（水酸基数／分子量）＝０．０１６０個・ｍｏｌ／ｇであり、全炭素数に対する３級以上の炭素数および３級以上の窒素数の合計の比が０．１７。
（ｂ−６）：２−ヒドロキシメチル−１，２，３−プロパントリオール（東京化成製）
分子量に対する１分子あたりの水酸基数の数（水酸基数／分子量）＝０．０３２８個・ｍｏｌ／ｇであり、全炭素数に対する３級以上の炭素数および３級以上の窒素数の合計の比が０．２５。
（ｂ−７）：ジグリセリン（阪本薬品製）
分子量に対する１分子あたりの水酸基数の数（水酸基数／分子量）＝０．０２４０個・ｍｏｌ／ｇであり、全炭素数に対する３級以上の炭素数および３級以上の窒素数の合計の比が０。
（ｄ−１）：円形断面ガラス繊維（日本電気硝子製Ｔ−２７５Ｈ、断面の直径１０．５μｍ、表面処理剤：シラン系カップリング剤、繊維長３ｍｍ）
【００６６】
（実施例１〜１２、１５〜１６、比較例１〜１０）
表１〜３に示すポリアミド樹脂および金属化合物をドライブレンドした後、シリンダー設定温度をポリアミド樹脂の融点＋１５℃、スクリュー回転数を２００ｒｐｍに設定した日本製鉄所社製ＴＥＸ３０型２軸押出機（Ｌ／Ｄ＝４５）のメインフィーダーから２軸押出機に供給し、溶融混練した。このメインフィーダーはスクリューの全長を１．０としたときの上流側より見て０の位置、つまりスクリューセグメントの上流側の端部の位置に接続されている。続いて、表１〜３に示す水酸基含有分岐状化合物とガラス繊維をサイドフィーダーから２軸押出機に供給し、溶融混練した。このサイドフィーダーはスクリューの全長を１．０としたときの上流側より見て０．６５の位置、つまりスクリュー長の１／２より下流側の位置に接続されている。２軸押出機のスクリュー構成は、水酸基含有分岐状化合物の供給位置の上流側にあるニーディングゾーンの合計長さをＬｎ１、水酸基含有分岐状化合物の供給位置の下流側にあるニーディングゾーンの合計長さをＬｎ２とした場合、Ｌｎ１／Ｌは０．１４、Ｌｎ２／Ｌは０．０７となるよう構成した。また、複数ヶ所のフルフライトゾーンに設置された樹脂圧力計が示す樹脂圧力のうち、最小となる樹脂圧力Ｐｆｍｉｎと、複数ヶ所のニーディングゾーンに設置された樹脂圧力計が示す樹脂圧力のうち、最大となる樹脂圧力Ｐｋｍａｘとの差（Ｐｋｍａｘ−Ｐｆｍｉｎ）は表１〜３に示すとおりであった。ダイから吐出されるガットを即座に水浴にて冷却し、ストランドカッターによりペレット化した。
【００６７】
（実施例１３）
水酸基含有分岐状化合物をポリアミド樹脂および金属化合物とともにメインフィーダーから２軸押出機に供給したこと以外は、実施例５と同様にして、ポリアミド樹脂組成物のペレットを得た。ＰｆｍｉｎとＰｋｍａｘとの差（Ｐｋｍａｘ−Ｐｆｍｉｎ）は表２に示すとおりであった。
【００６８】
（実施例１４）
２軸押出機のスクリュー構成を、Ｌｎ１／Ｌが０．０１であり、Ｌｎ２／Ｌが０．０１となるよう変更した以外は実施例５と同様にして、ポリアミド樹脂組成物のペレットを得た。ＰｆｍｉｎとＰｋｍａｘとの差（Ｐｋｍａｘ−Ｐｆｍｉｎ）は表２に示すとおりであった。
【００６９】
各実施例および比較例の結果評価結果を表１〜３に示す。
【００７０】
【表１】
2014055269.tif 000002
【００７１】
【表２】
2014055269.tif 000003
【００７２】
【表３】
2014055269.tif 000004
【００７３】
実施例１〜１６は比較例１と比較して、特定構造の水酸基含有分岐状化合物を含むことで、寸法精度、高温剛性、耐疲労特性および表面外観に優れる成形品を得ることができた。実施例４〜６は、比較例２と比較して、特定構造の水酸基含有分岐状化合物の含有量が好ましい範囲であるため、寸法精度、高温剛性、耐疲労特性、耐トラッキング性および表面外観に優れる成形品を得ることができた。実施例５は、比較例３、４と比較して、分子量に対する１分子あたりの水酸基数の数（水酸基数／分子量）が好ましい範囲である水酸基含有分岐状化合物を用いたため、寸法精度、高温剛性、耐疲労特性、耐トラッキング性および表面外観に優れる成形品を得ることができた。実施例５は比較例５と比較して、全炭素数に対する３級以上の炭素数および３級以上の窒素数の合計の比が好ましい範囲の水酸基含有分岐状化合物を用いたため、寸法精度、高温剛性、耐疲労特性、耐トラッキング性に優れる成形品を得ることができた。実施例５，７，８は、比較例６、７，８と比較して、ポリアミド樹脂組成物中の銅含有量が好ましい範囲であったため、寸法精度、高温剛性、耐疲労特性、耐トラッキング性および表面外観に優れる成形品を得ることができた。
【００７４】
また実施例５、９は比較例９、１０と比較して、ポリアミド樹脂組成物中のカリウム含有量に対する銅含有量の比Ｃｕ／Ｋが好ましい範囲であるため、寸法精度、高温剛性、耐疲労特性、耐トラッキング性および表面外観に優れる成形品を得ることができた。実施例５は実施例１３と比較して、水酸基含有分岐状化合物を押出機内の好ましい位置から供給したため、寸法精度、高温剛性、耐疲労特性、耐トラッキング性により優れる成形品を得ることができた。実施例５は実施例１４と比較して、押出機内のニーディングゾーンの割合を好ましい範囲に設定したため、寸法精度、高温剛性、耐疲労特性、耐トラッキング性に優れる成形品を得ることができた。実施例１〜１４は実施例１５と比較して、ポリアミドの樹脂の融点が好ましい範囲であったため、高温剛性、耐疲労特性により優れる成形品を得ることができ、実施例１６と比較して、ポリアミド樹脂の融点が好ましい範囲であったため、溶融混練時のポリアミド樹脂の分解を抑制し、寸法精度、高温剛性、耐疲労特性、耐トラッキング性により優れるものであった。
【産業上の利用可能性】
【００７５】
本発明のポリアミド樹脂組成物は、射出成形、射出圧縮成形、圧縮成形、押出成形、ブロー成形、プレス成形などの任意の方法で成形することができ、各種成形品に加工し利用することができる。特に、寸法精度、高温剛性、耐疲労特性、耐トラッキング性および表面外観に優れる成形品を得ることができる点を活かし、自動車エンジン周辺部品、自動車アンダーフード部品、自動車ギア部品、自動車内装部品、自動車外装部品、吸排気系部品、エンジン冷却水系部品、自動車電装部品などの自動車用途、ＬＥＤリフレクタやＳＭＴコネクターなどの電気、電子部品用途などに加工することが有効である。